(57)【要約】  本明細書中に記載されたテキスタイル積層体は、内側表面および外側表面を含む水蒸気透過性外装保護膜および膜の内側表面に取り付けられているテキスタイルを含み、テキスタイルは高い領域および低い領域のパターンを有する表面を有する。膜の外側表面は、テキスタイルの表面上の高い領域および低い領域のパターンと寸法的に同等である高い領域および低い領域のパターンを含む表面トポグラフィーを有する。
2019505415.tif 000002
【特許請求の範囲】
【請求項１】
内側表面および外側表面を含む水蒸気透過性外装保護膜と、
前記浸透性膜の前記内側表面に取り付けられたテキスタイルと、
を含む、テキスタイル積層体であって、
前記テキスタイルは、高い領域および低い領域のパターンを有する表面を有し、
前記浸透性膜の前記外側表面は、前記テキスタイルの前記表面上の高い領域および低い領域の前記パターンで寸法的に同等である表面トポグラフィーを有し、
前記寸法の同等性は、０．５以上のＨ／Ｖ比を生じ、
前記Ｈ／Ｖ比は、前記浸透性膜の前記外側表面上の前記高い領域中の山と前記隣接した低い領域中の谷との間の垂直の変位（Ｖ）に対する前記隣接した高い領域と低い領域との間の水平の変位（Ｈ）によって規定されている、積層体。
【請求項２】
前記寸法の同等性は、１以上のＨ／Ｖ比をさらに生じる、請求項１に記載の積層体。
【請求項３】
前記寸法の同等性は、１〜１００のＨ／Ｖ比をさらに生じる、請求項１に記載の積層体。
【請求項４】
前記浸透性膜の前記外側表面からの個々の直線変位の合計は、前記テキスタイルの前記表面上の個々の直線変位の合計の２０％以内である、請求項１〜３のいずれか一項に記載された積層体。
【請求項５】
前記浸透性膜の前記外側表面上の隣接した低い領域に対する高い領域の前記垂直の変位は、１０〜６００マイクロメートルである、請求項１〜４のいずれか一項に記載された積層体。
【請求項６】
前記表面トポグラフィーは、繰り返しパターンを含む、請求項１〜５のいずれか一項に記載された積層体。
【請求項７】
前記浸透性膜の前記内側表面の少なくとも一部は、前記テキスタイルの前記高い領域または低い領域の少なくとも１つの周りで変形している、請求項１〜６のいずれか一項に記載された積層体。
【請求項８】
前記浸透性膜は、エンボス加工されていない、請求項１〜７のいずれか一項に記載された積層体。
【請求項９】
前記浸透性膜は、実質的に均一の厚さを有する、請求項１〜８のいずれか一項に記載された積層体。
【請求項１０】
前記テキスタイルは、織物、編物、または不織材料を含む、請求項１〜９のいずれか一項に記載された積層体。
【請求項１１】
前記浸透性膜は、着色剤をさらに含む、請求項１〜１０のいずれか一項に記載された積層体。
【請求項１２】
前記浸透性膜は、耐摩耗性被膜をさらに含む、請求項１〜１１のいずれか一項に記載された積層体。
【請求項１３】
前記浸透性膜の前記外側表面は、前記外側表面上に追加のモノリシック被膜および／または疎水性被膜を提供されている、請求項１〜１２のいずれか一項に記載された積層体。
【請求項１４】
前記浸透性膜は、多孔質膜を含む、請求項１〜１３のいずれか一項に記載された積層体。
【請求項１５】
前記多孔質膜は、ポリテトラフルオロエチレン、延伸ポリテトラフルオロエチレン、ポリウレタン、コポリエーテルエステル、ポリオレフィン、ポリエステル、またはそれらの組み合わせである、請求項１４に記載された積層体。
【請求項１６】
前記浸透性膜は、モノリシック膜を含む、請求項１〜１５のいずれか一項に記載された積層体。
【請求項１７】
前記モノリシック膜は、ポリウレタン、ポリエーテルポリエステル、またはそれらの組み合わせである、請求項１６に記載の積層体。
【請求項１８】
請求項１〜１７のいずれか一項に記載されたテキスタイル積層体を含む、衣類。
【請求項１９】
前記衣類は、シャツ、ズボン、手袋、靴、帽子、およびジャケットからなる群から選択される、請求項１８に記載された衣類。
【請求項２０】
前記外側表面は、環境に曝される前記衣類の最も外側を形成する、請求項１８または１９のいずれか一項に記載された衣類。
【請求項２１】
前記衣類は、前記テキスタイル積層体から構成された少なくとも１つの領域を含む、請求項１８〜２０のいずれか一項に記載された衣類。
【請求項２２】
前記少なくとも１つの領域は、肩部分、肘部分、膝部分、または袖部分である、請求項２１に記載された衣類。
【発明の詳細な説明】
【技術分野】
【０００１】
本特許出願は、２０１６年２月３日出願の米国仮特許出願第６２／２９０，７８８号明細書の優先権を主張し、参照によりその開示をすべて本明細書中に取り込む。
【０００２】
本明細書中に記載されているのは、環境に曝される外側表面と浸透性膜とを有する、テクスチャー加工された、通気性のあるテキスタイル積層体である。さらに、本明細書中に記載されたテクスチャー加工された、通気性のあるテキスタイル積層体でできた、軽量の耐久性のある衣料品、例えば衣類が提供される。
【背景技術】
【０００３】
耐水性または防液性を与え、同時に通気性を提供するための浸透性膜を有する衣料品が知られている。積層体および衣類は、穿刺または摩耗、およびその同類のものによる引き裂き、損傷に耐えるように、膜に保護を提供するように構成されている。内側布層および外側布層は、膜表面を損傷から保護するように、膜の両側表面に最もしばしば加えられる。
【０００４】
布の保護内側層または保護外側層による覆いのない浸透性膜表面を有する衣類は、布表面を有する別の衣類と組み合わせて使用するために多くの場合構成されている。追加の衣類の布表面は、損傷に対して膜に保護を提供する。例えば、外側の保護布層のない膜を含む下着は、下着が直接の損傷を被ることをより受けない別個の外側衣類の下で使用されるように構成されている。したがって、これらの下着中の膜は、環境に曝されない。損傷から浸透性膜を保護するのに必要な外側布層および内側布層の追加は衣料品に質量を追加し、および外側表面上で高い吸水を有する材料となる。さらに、外装（ｏｕｔｗａｒｄ  ｆａｃｉｎｇ）膜を有する下着を保護するために外套（ｏｕｔｗｅａｒ）衣類を着用すると、嵩高い全体を形成する。
【０００５】
多層の衣類は、消費者に所望の特性を提供するように構成されている。例えば、衣類は、衣類に耐摩耗性、通気性、引き裂き抵抗、穿刺抵抗、耐水性、およびその同類のものを与えるように、テキスタイルの層および／または膜で設計される。外装浸透性膜を含む衣類は特に有益であり、したがって膜は、望ましい耐摩耗、抗ピリングおよび防液特性を提供する。しかし、そうした衣類は、テキスタイルのように見える製品を望む消費者にとって視覚的に魅力がない。
【０００６】
図１は、平坦表面３を有する外向きの（ｏｕｔｅｒ  ｆａｃｉｎｇ）浸透性膜１を有する従来の積層体１０を具体的に示す。下にあるテキスタイル２は、高い領域５および低い領域６の表面トポグラフィー４を有する。従来の積層体１０のこの平坦表面３はテキスタイルのトポグラフィーに似ておらず、そして消費者は、この材料を高い品質または美的に心地よいと知覚できない。そうした従来の積層体は、米国特許第５，１５５，８６７号明細書にさらに記載されている。
【０００７】
この問題を克服するように提案された一つの解決は、テキスタイル状構造を有するフィルム中にテキスタイルをキャスティングまたは融解させることである。国際公開第２０１５／１００３６９号パンフレットは、テキスタイル構造中に組み込まれる形成性性能フィルムを用いて作ったテキスタイル構成物を開示する。テキスタイル構成物は融解剤（ｆｕｓｉｎｇ  ａｇｅｎｔ）に曝されるだけで、形成性性能フィルムは、その格子構造（例えば、編物または織物構造）からテキスタイルの保持された格子構造に組み込まれるフィルム中に転化させる必要がある。さらに特に、テキスタイル構成物の形成は、選択されたフィラメント、例えば、熱可塑性繊維（ｆｉｂｅｒ）またはヤーンの融解に基づいて、構成物の片側または層上にフィルムを選択的に形成しながら、格子構造中の非融解性フィラメントの反対側または隣接した層の格子構造を実質的に保持する。これはハイブリッドフィルム／格子テキスタイル構成物を作る。もう一つの側または別の層の保持された格子構造を有するむき出しのおよび挟まれた両方の構成の単一の構造のフィルムが可能である。
【０００８】
外向きの（ｏｕｔｅｒ  ｆａｃｉｎｇ）膜を有する他の公知の衣類はまた、耐摩耗性、通気性、引き裂き抵抗、穿刺抵抗、および耐水性特性を有する。米国特許第９，０８４，４４７号明細書は、衣料品、例えば外套衣類を含む軽量の防液性物品の製造での使用のための耐久性のある外側フィルム表面を有する積層体を記載する。耐摩耗性外部フィルム表面を有する積層体および軽量外套衣類を製造する方法がまた記載されている。
【０００９】
米国特許第８，１６３，６６２号明細書は、外部フィルム表面を有する軽量筺体を開示する。軽量筺体は、多孔質の外側膜を有する積層体を含む。積層体は、湿気蒸気透過および（ＣＰＡＩ−８４に合格する）防炎性、および外側フィルム表面上で耐摩耗性でありそれによって耐久的に防液性のままである。軽量筺体は単一壁のテントであることができ、および生命を維持するのに充分な酸素浸透性を有する積層体でできていながら、筺体の開口が閉じている。
【発明の概要】
【発明が解決しようとする課題】
【００１０】
米国特許出願公開第２００９／００８９９１１号明細書中に記載されたように、織地、例えば接着剤ドットを加えることによって、多孔質膜の外側表面を改変するための他の試みがなされた。
【００１１】
しかし、外装浸透性膜を有しながら、テキスタイルのように見える製品として消費者に視覚的にアピールしつつ、衣類および／または積層体のための所望の特性、例えば耐摩耗性、通気性、引き裂き抵抗、穿刺抵抗、および／または耐水性特性を提供するために継続した努力が必要である。
【課題を解決するための手段】
【００１２】
一態様では、本発明は、内側表面および外側表面を含む水蒸気透過性外装保護膜と、浸透性膜の内側表面に取り付けられたテキスタイルとを、含む、テキスタイル積層体であって、テキスタイルは高い領域および低い領域のパターンを有する表面を有し、浸透性膜の外側表面は、テキスタイルの表面上の高い領域および低い領域のパターンで寸法的に同等である（ｄｉｍｅｎｓｉｏｎａｌｌｙ  ｃｏｏｒｄｉｎａｔｅｄ）表面トポグラフィーを有し、および前記寸法の同等性は、０．５以上、例えば、１以上のＨ／Ｖ比を生じ、Ｈ／Ｖ比は浸透性膜の外側表面上の高い領域中の山と隣接した低い領域中の谷との間の垂直の変位（Ｖ）に対する隣接した高い領域と低い領域との間の水平の変位（Ｈ）によって規定されている、テキスタイル積層体を対象にする。一態様では、浸透性膜の表面からの個々の直線変位の合計は、対応するテキスタイル表面上の個々の変位の合計の長さの２０％以内、１５％以内または１０％以内である。一態様では、浸透性膜は、実質的に均一の厚さを有する。いくつかの態様において、浸透性膜はエンボス加工されていない。一態様では、浸透性膜は、多孔質膜、例えばポリテトラフルオロエチレン、延伸ポリテトラフルオロエチレン、ポリウレタン、コポリエーテルエステル、ポリオレフィン、ポリエステル、またはそれらの組み合わせを含む。別の態様では、浸透性膜は、モノリシック膜、例えばポリウレタン、ポリエーテルポリエステル、またはそれらの組み合わせを含む。
【００１３】
別の態様では、本発明は、内側表面および外側表面を含む水蒸気透過性外装保護膜と、膜の内側表面に取り付けられている編み物テキスタイルとを含む、テキスタイル積層体であって、編み物テキスタイルは、高い領域および低い領域の繰り返しパターンを有する表面を有し、浸透性膜の外側表面は、編み物テキスタイルの表面上の高い領域および低い領域の繰り返しパターンで寸法的に同等である表面トポグラフィーを有し、前記寸法の同等性は、０．５以上、例えば、１以上のＨ／Ｖ比を生じ、Ｈ／Ｖ比は、浸透性膜の外側表面上の高い領域中の山と隣接した低い領域中の谷との間の垂直の変位（Ｖ）に対する隣接した高い領域と低い領域との間の水平の変位（Ｈ）によって規定される、テキスタイル積層体を対象にする。一態様では、浸透性膜は、実質的に均一の厚さを有する。いくつかの態様において、浸透性膜は、エンボス加工されていない。
【００１４】
別の態様では、本発明は、内側表面および外側表面を含む水蒸気透過性外装保護膜と、浸透性膜の内側表面に取り付けられた織布とを含む、テキスタイル積層体であって、テキスタイルは、高い領域および低い領域の繰り返しパターンを有する表面を有し、浸透性膜の外側表面は、織布の表面上の高い領域および低い領域の繰り返しパターンと寸法的に同等である表面トポグラフィーを有し、および前記寸法の同等性は、０．５以上、例えば、１以上のＨ／Ｖ比を生じ、Ｈ／Ｖ比は、浸透性膜の外側表面上の高い領域中の山と隣接した低い領域中の谷との間の垂直の変位（Ｖ）に対する隣接した高い領域と低い領域との間の水平の変位（Ｈ）によって規定されている、テキスタイル積層体を対象にする。一態様では、浸透性膜は、実質的に均一の厚さを有する。いくつかの態様において、浸透性膜は、エンボス加工されていない。
【００１５】
別の態様では、本発明は、内側表面および外側表面を含む水蒸気透過性外装保護膜と、浸透性膜の内側表面に取り付けられた非織布とを含むテキスタイル積層体であって、非織布は、高い領域および低い領域の繰り返しまたは非繰り返しパターンを有する表面を有し、浸透性膜の外側表面は、非織布の表面上の高い領域および低い領域の繰り返しまたは非繰り返しパターンと寸法的に同等である表面トポグラフィーを有し、および前記寸法の同等性は、０．５以上、例えば、１以上のＨ／Ｖ比を生じ、Ｈ／Ｖ比は、浸透性膜の外側表面上の高い領域中の山と隣接した低い領域中の谷との間の垂直の変位（Ｖ）に対する隣接した高い領域と低い領域との間の水平の変位（Ｈ）によって規定されている、テキスタイル積層体を対象にする。一態様では、浸透性膜は、実質的に均一の厚さを有する。いくつかの態様において、浸透性膜は、エンボス加工されていない。
【００１６】
また別の態様では、本発明は、テキスタイル積層体で作られた衣類（シャツ、ズボン、手袋、靴、帽子、またはジャケット）であって、このテキスタイル積層体は、内側表面および外側表面を含む水蒸気浸透性の外向きの保護膜（外向きの表面は着用者の外部の環境に曝される）と、浸透性膜の内側表面に取り付けられたテキスタイルとを含み、テキスタイルは高い領域および低い領域のパターンを有する表面を有し、浸透性膜の外側表面は、テキスタイルの表面上の高い領域および低い領域のパターンと寸法的に同等である表面トポグラフィーを有し、および前記寸法の同等性は、０．５以上、例えば、１以上のＨ／Ｖ比を生じ、Ｈ／Ｖ比は、浸透性膜の外側表面上の高い領域中の山と隣接した低い領域中の谷との間の垂直の変位（Ｖ）に対する隣接した高い領域と低い領域との間の水平の変位（Ｈ）によって規定されている、衣類を対象にする。他の態様において、衣類は、テキスタイル積層体から構成された少なくとも１つの領域を含むことができ、およびその領域は、肩部分、肘部分、膝部分、または袖部分であることができる。
【００１７】
本明細書中に記載された態様の複数の組み合わせが本発明の範囲内にあることを当業者は理解するであろう。
【図面の簡単な説明】
【００１８】
本発明の利点は、本発明の以下の詳細な開示、特に添付図面とともに考慮することで明らかになるであろう。
【００１９】
【図１】図１は、平坦表面を有する外向きの浸透性膜を有する公知の積層体である。
【００２０】
【図２】図２は、本発明の１つの例示的な態様による下にあるテキスタイルの表面と寸法的に同等である表面トポグラフィーを有する積層体の図式の具体的な説明である。
【００２１】
【図３】図３は、本発明の１つの例示的な態様による下にあるテキスタイルの表面と寸法的に同等である表面トポグラフィーを有する浸透性膜の少なくとも１つを有する２つの浸透性膜を有する積層体の図式の具体的な説明である。
【００２２】
【図４Ａ−４Ｂ】図４Ａは、本発明の１つの例示的な態様による高い領域および低い領域のパターンを有する編物テキスタイル表面の図であり、図４Ｂは、本発明の１つの例示的な態様による下にあるテキスタイルの表面と寸法的に同等である浸透性膜の外側表面の図である。
【図４Ｃ−４Ｄ】図４Ｃは、本発明の１つの例示的な態様による高い領域および低い領域のパターンを有する開放された編み物表面の図であり、図４Ｄは、本発明の１つの例示的な態様による下にあるテキスタイルの表面と寸法的に同等である浸透性膜の外側表面の図である。
【００２３】
【図５Ａ】図５Ａは、例１によるテキスタイル表面の写真である。
【図５Ｂ】図５Ｂは、例１による積層体の浸透性膜外側表面の写真である。
【図５Ｃ】図５Ｃは、例１による積層体の走査電子顕微鏡写真（ＳＥＭ）断面図を示す。
【００２４】
【図６】図６は、高い領域および低い領域を有するテキスタイルのさらなる例のゆるやかに波打つテキスタイル表面の写真である。
【００２５】
【図７Ａ】図７Ａは、例２による積層体のテキスタイル表面の写真である。
【図７Ｂ】図７Ｂは、例２による積層体の浸透性膜外側表面の写真である。
【図７Ｃ】図７Ｃは、例２による積層体の走査電子顕微鏡写真（ＳＥＭ）断面図を示す。
【００２６】
【図８Ａ】図８Ａは、例３による積層体のテキスタイル表面および浸透性膜の外側表面の写真である。
【図８Ｂ】図８Ｂは、例３による積層体のテキスタイル表面の写真である。
【図８Ｃ】図８Ｃは、例３による積層体の走査電子顕微鏡写真（ＳＥＭ）断面図を示す。
【００２７】
【図９Ａ】図９Ａは、表面測定機器でみた比較例Ａによる積層体のテキスタイル表面の写真である。
【図９Ｂ】図９Ｂは、表面測定機器でみた比較例Ａによる浸透性膜の平坦表面の写真である。
【００２８】
【図１０Ａ】図１０Ａは、比較例Ｂによる積層体の写真である。
【図１０Ｂ】図１０Ｂは、比較例Ｂによる積層体の走査電子顕微鏡写真（ＳＥＭ）断面図を示す。
【発明を実施するための形態】
【００２９】
本発明の態様は、下にあるテキスタイルの表面と寸法的に同等である表面トポグラフィーを有する水蒸気浸透性の外装保護膜を含むテクスチャー加工された、通気性のあるテキスタイル積層体に関する。テキスタイルは、表面上に高い領域および低い領域のパターンを有することができる。このパターンは外側膜表面上の高い領域および低い領域と寸法的に同等であり、外側の浸透性膜の織地がテキスタイルである外観を有するようになっている。開示されたテキスタイル積層体は、水蒸気浸透性を犠牲にすることなくこれらの属性を提供し、および着用者から外側へ向いた浸透製膜を有する衣類または衣料の外側表面として使用されることができ、そうした衣料は外側表面材料の低い吸水および軽量を含むがこれらに限られない利点を有する。有利に、衣類または衣類の具体的領域は、テキスタイル表面の望ましい美的外観を有し、それと同時に外向きの浸透性膜の利益を提供し、および下にあるテキスタイルは見えないかまたは環境にさらされない。
【００３０】
そうでないと規定しない限り、本明細書中で使用されるすべての技術的および科学的用語は、本発明が属する当業者によって通常理解されるのと同じ意味を有する。本明細書中に記載されたのと類似または均等な任意の方法および材料を本発明の実施または試験において使用できるが、好ましい方法および材料は本明細書中に記載される。
【００３１】
内側表面１０４および外側表面１０６を有する浸透性膜１０２を含むテキスタイル積層体１００を具体的に示す図２を参照する。本明細書中に記載されたように浸透性膜１０２は、モノリシック膜または多孔質膜であることができる。テキスタイル１０８は、内側表面１０４に取り付けられている。積層体１００として形成された場合に、テキスタイル１０８は、浸透性膜に寸法安定性を与えるように選択される。浸透性膜１０２の内側表面１０４に取り付けられたテキスタイル１０８は、織物、編物、または不織材料でできていることができ、および材料、例えば、綿、レーヨン、ナイロン、ポリエステル、ポリアミド、およびそれらのブレンドからなるが、これらに限られない。一態様では、テキスタイルは、織物材料または編物材料でできていることができる。用語「織物」は、よこ糸およびたて糸ヤーン、繊維、またはフィラメントでできた任意のテキスタイル構造を含むことができる。用語「編物」または「編み物」は広く理解され、特に、たて編および丸編の任意の形態を含むが、ループを形成するように１種または２種以上のヤーン、繊維、またはフィラメントを包むことによってテキスタイル構造が製造される任意の他の配置を被覆することもまた含む。したがって、編物は、本明細書中で使用される場合、組紐（ｂｒａｉｄｅｄ）構造と言うことができるであろう配置をまた範囲とできる。衣類の場合、テキスタイルは着用者に向かって配向された積層体の側部上で心地良い感じを与えるようにまた選択されることができる。テキスタイル１０８を形成するテキスタイルの質量は、用途による要求に応じる以外特に限定されない。いくつかの用途において、テキスタイルは、３４０ｇ／ｍ２（約１０ｏｚ／ｙｄ２）以下、または２７５ｇ／ｍ２以下、または２００ｇ／ｍ２以下、または１００ｇ／ｍ２以下、または５０ｇ／ｍ２以下の質量を有することができる。一態様では、テキスタイルは、通気性であることができる。
【００３２】
浸透性膜１０２およびテキスタイル１０８を取り付けるための任意の好適な方法、例えばラミネーション、融着結合、スプレー接着剤結合、およびその同類のものを使用できる。接着剤を使用する場合、接着剤は不連続的にまたは連続的に適用できる、ただし、積層体の通気性または浸透性は、維持される。接着剤組成物は、熱硬化性接着剤、例えばポリウレタン、およびシリコーンを含む。例えば、接着剤は、不連続的な取り付けの形態、例えば離散した点によって、または接着剤織物の形態で適用されることができ、浸透性膜１０２とテキスタイル１０８とを共に接着する。
【００３３】
テキスタイル１０８は、高い領域１１２および低い領域１１４を含む表面１１０を有する。テキスタイルのタイプによって、テキスタイルの繊維は、例えば、繊維の編み、および／または製織パターンによる高い領域１１２および低い領域１１４を作り出すことができる。開放式ネットの（ｏｐｅｎ  ｎｅｔ）編物テキスタイルにおいて、低い領域は、ネットにおける開口であることができる。当然のことながら、表面トポグラフィーによって、幾つかの中間領域がまたあることができる。しかし、本発明の態様による望ましい美的外観を達成するために、浸透性膜１０２は、高い領域１１２および低い領域１１４のパターンと寸法的に同等である。さらなる形態では、浸透性膜はまた、中間領域と寸法的に同等である。
【００３４】
一態様では、テキスタイル１０８の表面トポグラフィーは、高い領域１１２および低い領域１１４のパターンを含むことができ、および他の態様では表面トポグラフィーは、繰り返しパターンを含むことができる。例えば、編物および織物材料は、繰り返しパターンを有することができ、および不織材料は、繰り返しパターンまたは非繰り返しパターンを有することができる。浸透性膜の外側表面上のテキスタイルのパターンを寸法的に同等にすることは、さらにテキスタイル状に見える積層体および／または衣類を有利に提供できる。
【００３５】
テキスタイルのタイプによって、高い領域１１２から隣接した低い領域１１４への垂直の変位は、１０マイクロメートル（μｍ）以上、１５μｍ以上または４００μｍ以上であることができる。垂直の変位は、高い領域および低い領域中の隣接したピークと谷との間の高さの違いによって決定される。積層体１００に垂直な軸に沿った垂直の変位は、高い領域１１２の最も高い部分から低い領域１１４の最も低い部分までで測定される。パターンでの僅かな変化を説明するために、平均垂直変位を使用できる。範囲について、高い領域１１２からより低い領域１１４への垂直の変位は１０μｍ〜６００μｍ、１０μｍ〜５００μｍ、１０μｍ〜４００μｍ、１０〜３００μｍ、または１０μｍ〜２００μｍの範囲であることができる。
【００３６】
テキスタイル１０８の外観に似せるために、浸透性膜１０２は、テキスタイルの表面１０８の高い領域１１２および低い領域１１４のパターンと寸法的に同等である。寸法的に同等である浸透性膜はまた、高い領域１１６および低い領域１１８を含む。用語「寸法的に同等である」および「寸法の同等性」およびその同類のものは、テキスタイルの表面上の高い領域および／または低い領域に相当するトポグラフィーを有する外側表面をいう。図４Ａおよび４Ｂに示すように、図４Ａ中のテキスタイル１０８の表面１１０上の（円形の）低い領域１１２は図４Ｂ中の浸透性膜１０２の外側表面１０６上の低い領域１１８に相当し、したがってテキスタイル積層体１００のためのテクスチャー加工表面を形成する。図４Ｃおよび４Ｄに示された開放式ネットの編物において同様に、低い領域１１２はテキスタイル１０８における開口であり、および高い領域１１４は、図４Ｄ中の浸透性膜１０２の外側表面１０６上の高い領域１１６に相当する編み物の交差であり、このようにテキスタイル積層体１００のためのテクスチャー加工表面を形成する。
【００３７】
一態様では、外側表面上の隣接した高い領域および低い領域中のピークおよび谷の水平の変位（Ｈ）の垂直の変位（Ｖ）に対する比を測定した。Ｈ／Ｖ比は、テキスタイルの表面と浸透性膜の外側表面とを比較するために使用できる。一態様では、Ｈ／Ｖ比は０．５以上、１以上、１．５以上または２以上である。言い方を変えると、いくつかの態様において、隣接した高い領域と低い領域との間の水平の変位（Ｈ）は隣接したピークと谷との間の垂直の変位（Ｖ）以上である。範囲に関して、Ｈ／Ｖ比は、０．５〜１００、１〜１００、１〜５０または１〜２０であることができる。１００超のＨ／Ｖ比を有することは望ましくない、なぜなら外側表面は滑らかにまたは織地なしに見える場合があり、したがってテキスタイルの外観を有さないからである。寸法の同等性は、テキスタイル表面および浸透性膜の外側表面の両方上の多くの隣接した高い領域または低い領域、例えば５つの隣接した低い領域を選択することによって決定される。当然のことながら、同じ数の高い領域または低い領域がテキスタイル表面および浸透性膜の外側表面の両方上で測定される限り、任意の数（５〜１００）の高い領域または低い領域を選択することができる。低い領域が図４Ａに示すように選択される場合、すべての累積的な変位長（Ａ）を得るために少なくとも一つの直線（または一連の線）がテキスタイル１０８上の低い領域１１２の中心を通って引かれる。テキスタイルの形状または領域と浸透性膜の形状または領域との最も適合した相関の目的のために、線は（四角によって示された）範囲内に引かれる。範囲は、テキスタイルと浸透性膜との間で比較される高い領域または低い領域に少なくとも５つ相当するように捕捉されるのに充分なサイズであることが望ましい。浸透性膜１０２上の類似の範囲内で、テキスタイル上の物に類似のパターンのおよび合計の累積変位長さ（Ｂ）の別のラインまたは連続の線は、低い領域１１８の同じ数の中心を通って引かれている。一態様では、寸法的に同等である浸透性膜表面からの個々の直線変位の合計（ライン（Ｂ）の変位長さ）は、対応するテキスタイル表面上の個々の変位の合計の長さ（ライン（Ａ）の変位長さ）の２０％以内（すなわち、＋／−２０％）、１５％以内または１０％以内である。言い方を変えると、浸透性膜の外側表面範囲上の一式の数の隣接したおよび対応する高いおよび／または低い領域の中心を通る寸法的に同等である個々の直線変位の合計は、対応するテキスタイル表面範囲上の一式の数の対応するおよび隣接した形状の中心を通る個々の直線変位の合計の２０％以内、１５％以内または１０％以内である。合計の変位が大きく（２０％超）変わる場合、浸透性膜の外側表面は下にあるテキスタイルに類似していない。
【００３８】
上記の様に、テキスタイルの表面トポグラフィーは、高い領域および低い領域の繰り返しパターンを有することができる。浸透性膜がテキスタイルの表面上の高い領域および低い領域のパターンと寸法的に同等である場合、繰り返しパターンは、浸透性膜の外側表面上で容易に検出可能であることができる。これは、テキスタイル積層体またはテキスタイル積層体から作られた衣類に望ましい美的外観をさらに与える。
【００３９】
テキスタイル１０８の内部表面は、表面１１０と類似または異なる表面トポロジーを有することができる。内部表面１２２は、着用者に対して着用されることができ、および着用者からの湿気に曝されることができるが、環境に曝されない。
【００４０】
本明細書中に記載されたテキスタイル積層体は、通気性がありおよび本明細書中に記載されたＭＶＴＲ試験法によって試験した場合、１０００ｇ／ｍ２／２４時間以上、５０００ｇ／ｍ２／２４時間以上、１０，０００ｇ／ｍ２／２４時間以上、１５，０００ｇ／ｍ２／２４時間以上、２０，０００ｇ／ｍ２／２４時間以上、２５，０００ｇ／ｍ２／２４時間以上、または３０，０００ｇ／ｍ２／２４時間以上である湿気蒸気透過速度（ＭＶＴＲ）を有する。高いＭＶＴＲを有すると、着用者に認識される心地よさが増加する。
【００４１】
本明細書中に記載されたように、浸透性膜１０２は、浸透性膜が湿気、雨、光、および空気に曝されるようになっている外向きである。言い換えれば、外向きの浸透性膜は、環境に曝される。積層体が衣類に使用されると、外向きの浸透性膜１０２は目に見える。特に、外側表面１０６は目に見える。逆に、テキスタイル１０８は、環境に曝されずおよび目に見えない。浸透性膜１０２の視認性により、衣類または衣料への着用者の受け入れを高めるために、外側表面１０６がテキスタイルの表面トポグラフィーに類似することは、好都合である。
【００４２】
テキスタイルに類似する外向きの浸透性膜を有することの利点は保護布層が浸透性膜の両側上に必要ではなく、したがってより嵩高くないテキスタイル積層体となることである。本明細書中に記載されたテキスタイル積層体はまた、軽量であることができ、および２５０ｇ／ｍ２以下、２００ｇ／ｍ２以下、１７５ｇ／ｍ２以下、１００ｇ／ｍ２以下、または７５ｇ／ｍ２以下の質量／面積を有することができる。
【００４３】
一態様では、本明細書中に記載されたテキスタイル積層体は、例えば、外側テキスタイル表面を有する防液性積層体に比較した場合に、低吸水を有する外側フィルム表面を有する。いくつかの態様において、本明細書中に記載されたテキスタイル積層体は、吸水速度試験手順（ＷＰＲＴＰ）によって試験した場合に、約１０ｇ／ｍ２以下の吸水を有する。ＷＰＲＴＰは、ＤＩＮ  ＥＮ２９８６５（１９９３）によるブンデスマン（Ｂｕｎｄｅｓｍａｎｎ）試験に基づく。他の態様において、テキスタイル積層体は、約５０ｇ／ｍ２以下、約２５ｇ／ｍ２以下、または約２０ｇ／ｍ２以下の吸水を有して形成される。面積に関して、テキスタイル積層体は、５ｇ／ｍ２〜４５ｇ／ｍ２、特に１０ｇ／ｍ２〜２０ｇ／ｍ２の吸水を有して形成される。
【００４４】
本発明の態様による浸透性膜は、好適な水蒸気浸透性膜であることができる。一態様では、浸透性膜は、モノリシック膜、特に親水性ポリマー、例えばポリウレタンおよび／またはポリエーテルポリエステルでできた、モノリシック膜を含むことができる。別の態様では、浸透性膜は、多孔質膜、特に疎水性ポリマー、例えばフルオロポリマー、ポリウレタン、コポリエーテルエステル、ポリオレフィン（例えば、ポリプロピレンおよびポリエチレン）およびポリエステルでできた多孔質膜であることができ、ポリマー材料が多孔質または微小孔性膜構造に加工されることができる前提で、これらは本発明の範囲内にあると考えられる。特に、延伸可能なフルオロポリマーは、浸透性多孔質膜として使用されることができる。延伸可能なフルオロポリマーの非限定の例は、延伸ポリテトラフルオロエチレン（ｅＰＴＦＥ）、延伸改質されたＰＴＦＥ、ＰＴＦＥの延伸コポリマー、フッ素化エチレンプロピレン（ＦＥＰ）、およびペルフルオロアルコキシコポリマー樹脂（ＰＦＡ）を含むがこれらに限られない。例えば、ｅＰＴＦＥのコポリマーは、全ポリマー質量に基づいて、０．０５ｗｔ％〜０．５ｗｔ％のポリフルオロブチルエチレン（ＰＦＢＥ）のコモノマー単位を含むことができる。好適なＰＴＦＥの延伸可能なブレンド、延伸可能な改質されたＰＴＦＥ、およびＰＴＦＥの延伸コポリマーはさらに、米国特許第５，７０８，０４４号明細書、米国特許第６，０７４，７３８号明細書、米国特許第６，５４１，５８９号明細書、米国特許第７，５３１，６１１号明細書、米国特許第８，６３７，１４４号明細書、および米国特許第９，１３９，６６９号明細書中に記載されており、参照によりその全内容および開示を本明細書中に取り込む。当然のことながら、多孔質膜は、議論を容易にするためにｅＰＴＦＥ層ということができる。しかし、当然のことながら、いくつかの態様において、本明細書中に記載された任意の好適な多孔質膜は、本出願内に記載された任意のｅＰＴＦＥ層と交互に使用できる。
【００４５】
例えば、積層体に好適な浸透性膜は、８０ｇ／ｍ２以下、６０ｇ／ｍ２以下、または５０ｇ／ｍ２以下の質量／面積を有することができる。浸透性膜が、約１０ｇ／ｍ２超または１８ｇ／ｍ２超の質量／面積を有することがまた望ましいことができる。いくつかの態様において、浸透性膜は、１９ｇ／ｍ２〜６０ｇ／ｍ２の質量／面積を有することができる。
【００４６】
一態様では、浸透性膜は、特性、例えば湿気蒸気透過、および通気性を提供するように充分に開放されている孔を有する。浸透性膜の多孔度または細孔容積は、７０〜９５％であることができる。一態様では、浸透性膜は、微小孔性膜であることができる。
【００４７】
一態様では、浸透性膜の実質的に均一の厚さを維持しながら、望ましい美的外観を達成できる。浸透性膜の厚さは、具体的な用途によることができ、および概して１０μｍ〜１２０μｍ、２０μｍ〜１１５μｍ、または４５μｍ〜１００μｍである。実質的に均一の厚さは、高い領域中の浸透性膜の厚さが、低い領域中の浸透性膜の厚さの２０％以内、１０％以内または５％以内を有することをいう。実質的に均一の厚さの一つの利点は、浸透性膜が物理的特性および／または外側表面上の外観において低下を生じる様式で、変形または引っ張られないことである。望ましくなく薄い範囲および不均一厚さとなる場合があるエンボス加工と類似せず、本明細書中に記載された態様は、浸透性膜の物理的特性を維持することを助ける実質的に均一の厚さを提供する。
【００４８】
いくつかの態様において、浸透性膜の内側表面１０４は、テキスタイル１０８の高い領域１１２または低い領域１１４の周りで変形されることができるか、または部分的に変形されることができる。これは、寸法的に同等である外側表面１０６から内側表面１０４が歪むことを生じる。この変形が外側表面の寸法の同等性または浸透性膜の実質的に均一の厚さに不利な影響を有さない前提で、内側表面１０４の変形は可能である。
【００４９】
別の態様では、テキスタイル層は、図３に示すように少なくとも２つの浸透性膜を含むことができる。上記の様に、テキスタイル積層体１００は、内側表面１０４および外側表面１０６を有する第１の浸透性膜１０２を含み、テキスタイル１０８は、内側表面１０４に取り付けられており、および外側表面１０６は、高い領域および低い領域と寸法的に同等である。さらに、テキスタイル積層体は、高い領域１１２および低い領域１１４を含む表面１１０と反対側上のテキスタイル層１０８に取り付けられた第２の浸透性膜１３０を含む。一態様では、第２の浸透性膜１３０は、本明細書中に記載されたように多孔質膜、例えば、ｅＰＦＴＥ層であることができる。制限なく、第２の浸透性膜１３０は、０．１μｍ〜２００μｍの厚さを有することができる。
【００５０】
いくつかの態様において、第１の浸透性膜１０２は、第２の浸透性膜１３０と異なる配置を有することができる。特に、積層体は、第１の浸透性膜および防水である第２の浸透性膜の少なくとも１つを有することによって提供されることができる。したがって、防水である第２の浸透性膜１３０、および静水液体水圧力に対してより低い抵抗を有しおよびそれ故にＤＩＮ  ＥＮ３４３（２０１０）の要件により防水と考えられない第１の浸透性膜１０２を使用して積層体を作るのに好都合であることができる。例えば、第１の浸透性膜は、少なくとも５００Ｐａだけ、特に少なくとも１０００Ｐａの静水液体水圧力に対して抵抗を有する、多孔質膜、特に疎水性材料でできた多孔質膜であることができる。第２の浸透性膜は、モノリシック膜と組み合わせられたかまたはモノリシックの被膜を提供された多孔質膜の配置を有することができる。
【００５１】
さらに、第２のテキスタイル１３２は、第２の浸透性膜１３０に取り付けられており、したがって第２の浸透性膜１３０を、環境にさらされていない内部層とする。図３に示すように、第２の浸透性膜１３０は、テキスタイル１０８または１３２のいずれかと寸法的に同等である必要はない。第２のテキスタイル１３２の内部表面１３４は、表面１１０と類似かまたは異なる表面トポロジーを有することができる。内部表面１３４は、着用者に着用されることができ、および環境に曝されることなく、着用者からの湿気に曝されることができる。
【００５２】
いくつかの態様において、積層体はさらに空気不浸透性ポリマー層を含むことができる。空気不浸透性ポリマー層は、水蒸気浸透性であり、および個々の水分子をその分子構造にわたって輸送する。この現象は周知である。しかしその性質のために、液体および気体のバルク輸送は禁止されている。空気不浸透性ポリマー層は非常に薄く、および浸透性膜の表面トポグラフィーの外観を損なうことなく、支持層およびバリアー層として機能する。空気不浸透性ポリマー層は、モノリシック被膜および／または疎水性被膜、例えば、ポリウレタン、コポリエーテル、コポリエステルまたはシリコーンであることができる。好適な空気不浸透性ポリマー層はさらに、米国特許第６，０７４，７３８号明細書に記載されており、参照によりそのすべての内容および開示を本明細書中に取り込む。
【００５３】
いくつかの用途において、外向きの浸透性膜に、色、設計、または他の印刷される材料を加えることが望ましいことができる。外向きの多孔質膜に色を加える例は、米国特許第９，００６，１１７号明細書、米国特許第９，０８４，４４７号明細書、および米国特許第９，２１５，９００号明細書に記載されており、参照によりそのすべての内容および開示を本明細書中に取り込む。一態様では、浸透性膜の孔は、充分に開放していて、着色剤および米国特許出願公開第２０１４／０２０５８１５号明細書（参照によりそのすべての内容および開示を本明細書中に取り込む）に記載された疎油性組成物のコーティングによる浸透を可能にする。１つの例示的な態様において、複数の層の非対称ｅＰＴＦＥを含む浸透性膜が提供されることができる。非対称ｅＰＴＦＥは、開放微細構造を有する第１のｅＰＴＦＥ層およびタイトな微細構造を有する第２のｅＰＦＴＥ層を含むことができる。本明細書中で使用される場合、用語「タイトな」とは対照的に「開放された」は、泡立ち点または例えば、平均小線維長による、孔サイズを特徴付ける任意の好適な手段から明らかなように、「開放された」微細構造の孔サイズが、「タイトな」微細構造の孔サイズより大きいことを意味する。当然のことながら、より長い平均小線維長さは、より「開放された」微細構造（すなわち、より大きい孔サイズ）およびより低い泡立ち点を示す。逆に、より短い小線維長さは、より「タイトな」微細構造（すなわち、より小さい孔サイズ）およびより高い泡立ち点を示す。着色剤被膜組成物は、第１のｅＰＴＦＥ層の孔内に合うように充分小さい粒径を有する顔料を含む。約２５０ナノメートル（ｎｍ）未満の平均直径を有する顔料粒子は、耐久性のある色を形成するのに有用である。さらに、テキスタイル積層体における使用のための被膜組成物は、典型的にはさらに、ｅＰＴＦＥ基材を湿らせることができ、および孔壁に顔料を結合できるバインダーを含むことができる。複数の色は、複数の顔料を使用して、または１種または２種以上の顔料の濃度を変えることによって、またはこれらの技術の組み合わせによって、適用されることができる。さらに、被膜組成物は、固体、パターン、または印刷の形態で適用されることができる。フルオロポリマーおよび他の好適なポリマー膜材料例えばポリウレタンを色付けするための適用方法は、当業者に公知であり、およびトランスファーコーティング、スクリーン印刷、グラビア印刷、インク−ジェット印刷、およびナイフコーティングを含むがこれらに限られない。
【００５４】
浸透性膜の外側表面が所望のレベルの疎油性、および疎水性を有さない場合、疎油性および疎水性であるがこれらに限られない機能性を与える追加の処理を提供できる。疎油性被膜の例は、例えば、フルオロポリマー例えばフルオロアクリレートおよび他の材料、例えば米国特許出願公開第２００７／０２７２６０６号明細書（参照によりそのすべての内容および開示を本明細書中に取り込む）中に教示されたものを含む。疎油性はまた、外側表面を形成する浸透性膜の少なくとも１つの表面を疎油性、湿気蒸気透過ポリマーの連続的な被膜で被覆することによって、提供されることができる。使用されることができるタイプの疎油性被膜は、ペルフルオロポリエーテル、アクリレートまたはメタクリレートポリマーまたはフッ素化アルキル側鎖を有するコポリマーの被膜を含む。
【００５５】
任意選択的態様において、浸透性膜は、またさらなる耐摩耗性を提供するために連続的なまたは不連続的な被膜を含むことができる。耐摩耗性被膜は、外側フィルム表面上にスプレーされ、被覆されまたは印刷されることができる。耐摩耗性被膜は、積層体の耐摩耗性を改善するために、例えば、ポリウレタン、エポキシ、シリコーン、フルオロポリマーおよびその同類のものを含むことができる。耐摩耗性材料の不連続的なパターンは、連続的な線またはグリッドの形態または耐摩耗性ポリマーの非接続体の形態、例えばドット、字形（ｃｈｅｖｒｏｎ）、離散した直線、離散した要素または他の非接続形であることができる。耐摩耗性被膜は、粒子状物を含むことができる。一態様では、耐摩耗性ポリマー材料は、浸透性膜の外側表面の３０％〜８０％、４０％〜７５％および典型的には５０％〜７０％を覆うことができる。耐摩耗性被膜は、米国特許第９，０８４，４４７号明細書（参照によりそのすべての内容および開示を本明細書中に取り込む）中にさらに記載されている。
【００５６】
さらに、布、例えば米国特許出願公開第２０１０／００７１１１５号明細書（参照によりそのすべての内容および開示を本明細書中に取り込む）中に記載されたもの上で使用される耐摩耗性被膜はまた、本明細書中に記載された浸透性膜上で使用されることができる。浸透性膜の表面を耐摩耗性樹脂としてのポリマーのドットで被覆することによっておよびポリマーのドットの平均最大の直径を、０．５ｍｍ以下とすることによって、浸透性膜の耐摩耗性は、積層体の外観を損なうことなく改善されることができる。さらに、ポリマーのドットの表面被膜量を、０．２ｇ／ｍ２〜３．０ｇ／ｍ２とすることによって、耐摩耗性および軽量性の両方が達成される。
【００５７】
本明細書中に記載されたテキスタイル積層体は、例えば、衣料の構成、例えば、衣類、靴、テント、カバー、またはビビー（ｂｉｖｙ）バッグにおいて使用されることができるがこれらに限られない。衣類は、シャツ、ベスト、コート、ジャケット、ズボン、ショーツ、手袋、ミトン、ソックス、靴、および／または帽子を含むことができるがこれらに限られない。衣料の品目は、それぞれの衣料品目に必要な利点、特徴、および性能によって、それらの構成において少なくとも部分的にこれらの積層体を含むことができる。一態様では、衣類は、例えば、肩部分、肘部分、膝部分、または袖部分であるがこれらに限られない具体的な領域において開示された積層体を含むことができる。この態様において、衣類の残りの部分は、異なる積層体または布を含むことができる。これらの領域は、所望の美的外観が必要とされる非常に見える領域をまた含むことができる。
【００５８】
１種または２種以上の態様の詳細は本明細書中の記載に記述されている。他の特徴、目的、および利点は、記載からおよび請求項から明らかになるであろう。下記の例は、本明細書中に記載された方法および組成のある形態をさらに具体的に示すことを意図し、および請求項の範囲を制限することを意図しない。
【実施例】
【００５９】
試験方法
当然のことながら、ある方法および装置は、下記とおりであるが、当業者によって決定される好適な任意の方法または装置を代わりに利用できる。
【００６０】
防液性（防水の）試験−スーター（Ｓｕｔｅｒ）
保護バリアー布が防液性（例えば、防水性）であるかどうかを決定するために、スーター試験手順が使用され、これはＩＳＯ８１１（１９８１）中の記載に基づく。この手順は、試験試料の片側に対して水を当て、および水が試料を透過する印を反対側で観察することによって、試験される試料の低圧力への挑戦（ｃｈａｌｌｅｎｇｅ）を提供する。
【００６１】
密閉された縫目試験試料を直径３インチ（７．６２センチメートル）の試料の範囲で適用されることができるように、試料を保持する治具中のゴムガスケット間にクランプしおよび密閉する。１平方インチ当たり１ポンドゲージ圧（ｐｓｉｇ）（０．０７バール）の空気圧下で、試料の片側に水が適用される。布積層体の試験において、水は、面（ｆａｃｅ）側または外部側に適用されるであろう。試料の反対側は、３分間で縫目端において（ウィッキングまたは液滴の外観のいずれかによって）水が現われるなんらかのサインのために、視覚的に観察される。水が観察されない場合、試料は試験を合格し、および試料は防液性と考えられる。
【００６２】
面積当たりの質量
試料の面積当たりの質量は、好適な計りを使用してＡＳＴＭ  Ｄ３７７６（２０１３）（布の単位面積当たりの質量（重さ）のための標準試験法）試験法（オプションＣ）により測定される。計りは、試料を計量する前に再較正され、および質量は、半オンスに最も近いオンスで記録された。この値を平方メートル当たりグラム（ｇ／ｍ２）に変換して本明細書中で報告した。
【００６３】
膜の厚さ
浸透性膜材料の厚さを測定するために、浸透性膜またはテキスタイル積層体を、好適な較正されたはさみゲージの２つの板の間に配置した。それぞれの試料の少なくとも４つの範囲で測定を行った。これらの複数の測定の平均値を、それぞれの試料での厚さの値として報告する。
【００６４】
湿気蒸気透過速度試験（ＭＶＴＲ）
それぞれの試料での湿気蒸気透過速度（ＭＶＴＲ）を、装置水蒸気透過（ａｐｐａｒａｔｕｓ  ｗａｔｅｒ  ｖａｐｏｒ  ｔｒａｎｓｍｉｓｓｉｏｎ）（ＷＶＰａｐｐ）に基づき、および以下の変換を使用して、試料水蒸気透過（ｓａｍｐｌｅ  ｖａｐｏｒ  ｔｒａｎｓｍｉｓｓｉｏｎ）（ＷＶＰ）をＭＶＴＲ湿気蒸気透過速度（ｍｏｉｓｔｕｒｅ  ｖａｐｏｒ  ｔｒａｎｓｍｉｓｓｉｏｎ  ｒａｔｅ）（ＭＶＴＲ）に変換した点を除き、ＩＳＯ１５４９６（２００４）の一般的な教示に従って決定した。
ＭＶＴＲ＝（デルタＰ値×２４）／（（１／ＷＶＰ）＋（１＋ＷＶＰａｐｐ値））
【００６５】
吸水速度試験手順（ＷＰＲＴＰ）
ＷＰＲＴＰは、ＤＩＮ  ＥＮ２９８６５（１９９３）によるブンデスマン試験に基づき、およびＤＩＮ  ＥＮ２９８６５（１９９３）中に特定された雨試験を使用して、テキスタイル構造の水吸収特性を決定する。ブンデスマン試験は、水の体積、液滴サイズおよび雨ユニットの試験試料への距離によって規定された雨を作る雨ユニットを使用する。試験は１０分間行われた。
【００６６】
雨ユニットは、約１３００ｃｍ２の範囲を網羅しおよび４０６ミリメーター（ｍｍ）の直径を有する円形の水平に伸びる領域にわたって広がるそれぞれの液滴形成要素（例えばノズル）によって、同じサイズの約３００液滴を生成する液滴生成ユニットを含む。形成されるそれぞれの液滴は、それぞれの液滴形成要素を離れる際に、約４ｍｍの直径および約０．０７ミリリッター（ｍｌ）の体積を有することが好ましい。
【００６７】
試験を行うために、８インチ×８インチ（２０ｃｍ×２０ｃｍ）正方形試料が０．１ミリグラム（ｍｇ）に最も近い読み取りである、Ｍｅｔｔｌｅｒ  Ｔｏｌｅｄｏ  ｏｆ  Ｃｏｌｕｍｂｕｓ，Ｏｈｉｏ、製品品目番号ＡＧ１０４から入手可能な、較正されたスケールを使用して秤量された。４．２５インチ（１０．８ｃｍ）の直径円形挑戦（ｃｈａｌｌｅｎｇｅ）面積を有するＡＳＴＭ  Ｄ７５１「コートされた布での標準試験法」セクション４１〜４９「静水抵抗手順Ｂ」に記載された静水試験機中に、試料は配置された。外向きの表面として設計された積層体表面が、水によって平方インチ当たり０．７ポンド（ｐｓｉ）（４８ミリバール）で５分間挑戦されるように試料が配置された。読み取りが変わってしまうので、配置または除去の間に残留した水が付着せず、または試料の裏側によって吸収されないことを確かにするよう注意した。曝露後に、試料を試験機から取り除き、および前記のスケールで再び秤量した。試料を正しい位置に保持するのに高クランプ圧力を使用したので、すべての質量増加は、４．２５インチ（１０．８ｃｍ）の直径の円形の挑戦範囲中に吸収された水からであるとみなした。以下の計算を使用して平方メートル当たりのグラムに変換した吸水は、この範囲に基づく。
【００６８】
試験装置および試験手順のさらなる詳細については、ＤＩＮ  ＥＮ２９８６５（１９９３）を参照する。
【００６９】
例１
湿気蒸気浸透性の、微小孔性ポリテトラフルオロエチレン（ＰＴＦＥ）膜は、ＰＴＦＥ樹脂から生成され、および米国特許第３，９５３，５６６号明細書の教示に従って延伸ポリテトラフルオロエチレン（ｅＰＴＦＥ）膜に加工される。ｅＰＴＦＥ膜は、米国特許第６，０７４，７３８号明細書中に記載された追加の疎油性被膜およびポリウレタンの空気不浸透性の第３のポリマーを有した。テキスタイルは、１１５ｇ／ｍ２の質量を有するポリアミド／エラスタンブレンドの織物（Ｓｏｆｉｌｅｔａ  Ｐａｒｔ／ａｒｔｉｃｌｅ  Ｃａｌｏｕ：  Ｓｏｆｉｌｅｔａ  ＳＡＳ，３８３１１Ｂｏｕｒｇｏｉｎ−Ｊａｌｌｉｅｕ，Ｃｅｄｅｘ，Ｆｒａｎｃｅ）であった。編物テキスタイルは、米国特許第４，５３２，３１６号明細書に記載された湿気硬化性ポリウレタン接着剤のドットパターンをグラビア印刷することによって、ｅＰＴＦＥ膜の暴露されたｅＰＴＦＥ側（ポリウレタンを被覆していない側）に積層加工された。ｅＰＴＦＥ膜の接着剤が印刷された側を、ニップロール中で編物テキスタイルの片側に押しつけ、そして次に加熱されたロールを通過させて２層積層体を形成させた。湿気硬化接着剤を４８時間硬化させた。
【００７０】
図５Ａは、例１による積層体のテキスタイル表面の写真である。図５Ｂは、例１による積層体のフィルム表面の写真である。図５Ｃは、例１による積層体の走査電子顕微鏡写真（ＳＥＭ）断面図を示す。
【００７１】
例２
ポリエステル編物テキスタイルは、３２ｇ／ｍ２の質量で供給された（Ｐａｒｔ  Ｎｏ：Ａ１０１２，Ｇｌｅｎ  Ｒａｖｅｎ  Ｔｅｃｈｎｉｃａｌ  Ｆａｂｒｉｃｓ  ＬＬＣ，Ｂｕｒｌｉｎｇｔｏｎ  ＮＣ２７２１７，ＵＳＡ）。ｅＰＴＦＥ膜が、米国特許出願公開第２０１４／０２０５８１５号明細書の教示にしたがって提供された。編物テキスタイルを、米国特許第４，５３２，３１６号明細書に記載された湿気硬化性ポリウレタン接着剤のドットパターンをグラビア印刷することによって、ｅＰＴＦＥ膜の片側に積層加工した。ｅＰＴＦＥ膜の接着剤が印刷された側を、ニップロール中で編物テキスタイルの片側に押しつけ、そして次に加熱されたロールを通過させて２層積層体を形成させた。その後、積層体を、１０５秒の滞留時間で１９０℃のオーブン熱処理工程を通して低張力で通過させた。
【００７２】
図７Ａは、例２による積層体のテキスタイル表面の写真である。図７Ｂは、例２による積層体のフィルム表面の写真である。図７Ｃは、例２による積層体の走査電子顕微鏡写真（ＳＥＭ）断面図を示す。
【００７３】
例３
ポリエステル編物テキスタイル３２ｇ／ｍ２の質量で供給された（Ｐａｒｔ  Ｎｏ：Ａ１０１２，Ｇｌｅｎ  Ｒａｖｅｎ  Ｔｅｃｈｎｉｃａｌ  Ｆａｂｒｉｃｓ  ＬＬＣ，Ｂｕｒｌｉｎｇｔｏｎ  ＮＣ２７２１７，ＵＳＡ）。ポリウレタン熱可塑性２５マイクロメートルフィルムを得た（Ｐａｒｔ  Ｎｏ．ＰＴ１７１０Ｓ，Ｃｏｖｅｓｔｒｏ  ＬＬＣ，Ｆａｉｒｖｉｅｗ  Ｗａｙ，Ｓｏｕｔｈ  Ｄｅｅｒｆｉｅｌｄ，ＭＡ０１３７３ＵＳＡ）。
【００７４】
Ｇｅｏ．Ｋｎｉｇｈｔ平圧印刷機を、３００°Ｆ（１４９℃）まで加熱し、および試料材料を、底部から上部まで次のような：１０ｍｍシリコーンゴムパッド、ワックス付きの剥離紙、うね側最上層を有するＡ１０１２編物、ＴＰＵ  ＰＴ１７１０Ｓフィルム、ワックス付きの剥離紙、プラテン下で層状にした。加熱されたプラテンを下げて層状試料を圧縮し、および軽い圧力をハンドルに適用して、ケイ素ゴムパッドが２５秒間わずかに圧縮されるようにした。次にプラテンを上げて試料出し、および除かれた試料をいったん冷やした。ワックス付きの紙を除去しおよび試料を試験および評価のために保持した。
【００７５】
図８Ａは、例３による積層体のテキスタイル表面およびフィルム表面の写真である。図８Ｂは、例３による積層体のテキスタイル表面の写真である。図８Ｃは、例３による積層体の走査電子顕微鏡写真（ＳＥＭ）断面図を示す。
【００７６】
比較例Ａ
ポリアミド編物および延伸ポリテトラフルオロエチレン（ｅＰＴＦＥ）の微小孔性膜（ＧＯＲＥ−ＴＥＸ（商標）  ｌｉｆｅｓｔｙｌｅ  ｌｉｎｅｒ  ｍａｔｅｒｉａｌ，Ｐａｒｔ  ｎｕｍｂｅｒ  ＬＮＥＲ００００００，Ｗ．Ｌ．Ｇｏｒｅ  ａｎｄ  Ａｓｓｏｃｉａｔｅｓ  （ＵＫ）  Ｌｉｍｉｔｅｄ，Ｋｉｒｋｔｏｎ  Ｃａｍｐｕｓ  Ｌｉｖｉｎｇｓｔｏｎ，Ｕ．Ｋ．）でできた２層の５６ｇ／ｍ２の積層体を得た。寸法の同等性およびＨ／Ｖ比を試験する前に、積層体を、標準家庭洗濯周期で洗浄することによって曲げ、続いて乾燥するまで６０℃で回転乾燥した。
【００７７】
図９Ａは、表面測定機器によって見た比較例Ａによる積層体のテキスタイル表面の写真である。図９Ｂ表面測定機器によって見た比較例Ａによる積層体のフィルム表面の写真である。図９Ａおよび９Ｂに示しおよび下記の表１中に報告するように、膜上の比較例Ａの表面トポグラフィーパターンは、下にあるテキスタイルと寸法的に同等でないと観察された。
【００７８】
比較例Ｂ
１８ｇ／ｍ２のポリアミド織布（Ａｓａｈｉｋａｓｅｉ  Ａｄｖａｎｃｅ  Ｉｎｔｅｒ６７１）を、膜に積層加工した。ｅＰＴＦＥ膜が、米国特許出願公開第２０１４／０２０５８１５号明細書の教示に従って提供された。織布を、米国特許第４，５３２，３１６号明細書に記載された湿気硬化性ポリウレタン接着剤のドットパターンをグラビア印刷することによって、ｅＰＴＦＥ膜の片側に積層加工した。ｅＰＴＦＥ膜の接着剤が印刷された側を、ニップロール中で編物テキスタイルの片側に押しつけ、そして次に加熱されたロールを通過させて２層積層体を形成させた。湿気硬化接着剤を４８時間硬化させた。積層体を、４０℃において標準家庭洗濯周期で洗浄することによって曲げ、および続いて乾燥するまで６０℃で回転乾燥した。
【００７９】
図１０Ａは、比較例Ｂによる積層体の写真である。図１０Ｂは、比較例Ｂによる積層体の走査電子顕微鏡写真（ＳＥＭ）断面図を示す。図１０Ａおよび１０Ｂに示しおよび下記の表１に報告するように、膜上の比較例Ｂの表面トポグラフィーパターンは、下にあるテキスタイルと寸法的に同等でないと観察された。
【００８０】
試験
本明細書中に記載された試験方法により、ＭＶＴＲ、防水性、質量／面積、厚さの測定を、本発明による積層体試料上でおよび比較積層体試料上で行った。さらに、粗面計（Ｎａｎｏｖｅａ  ＳＴ４００ＳＴＩＬ  ＭＧ１４０：Ｎａｎｏｖｅａ，６Ｍｏｒｇａｎ  Ｓｔｅ，Ｉｒｖｉｎｅ，ＣＡ９２６１８，ＵＳＡ）を使用して水平の変位の最大の垂直の変位（Ｈ／Ｖ）に対する平均の比を測定した。粗面計は、表面トポグラフィー寸法を正確に測定しおよび表示する非接触方式である。カラースケールまたはグレースケールによって示すことによってＸ、Ｙ表面範囲にわたって垂直のＺ平坦面高さの違いを示す２次元の地図が生成される。ＸおよびＹ表面範囲はまた、反射光強度を使用して画像化できる。
【００８１】
粗面計スキャンは、少なくとも６×６ｍｍ以上の範囲にわたって生成されて、少なくとも５つの主な形状の比較を可能にする。フィルムまたは膜表面上の（織物または編物テキスタイルが繰り返し形状の範囲である場合における）それぞれの主な形状の範囲で、主な形状範囲内の隣接した高い領域および低い領域上の最も高い点と最も低い点との間の最大の垂直の変位（ピークから谷）を測定し、およびこれらの２つの点との間の水平の変位をまた記録した。水平の変位／最大の垂直の変位の比は、個々の膜またはフィルム表面の主な形状範囲でのＨ／Ｖ比である。それぞれの主な形状範囲での個々の値は、５つの隣接した範囲にわたって平均化されて、そのスキャンされた範囲での平均Ｈ／Ｖ比を得る。
【００８２】
積層体膜トポグラフィーとテキスタイルトポグラフィーとの間の寸法の同等性は、積層体膜トポグラフィー画像を調べること、および少なくとも５つの異なる隣接した場所上の類似の主な形状を視覚的に特定することによって確認される。Ｚ平面の高さの違いの画像は、通常は使用されるが、膜表面により、粗面計の反射光特徴を使用してＸおよびＹ寸法の同等性トポグラフィー画像を得ることもできる。相互に対する少なくとも５つの隣接した主な形状の中心の間隔は、積層体膜表面のコンピューター生成された画像上で印がつけられるか、またはインポーズされる。
【００８３】
次にこの膜表面間隔位置の画像を粗面計からのテキスタイルのトポグラフィー画像にわたって入れ替え、および対応する主な形状の中心位置に最も合うように配向した。テキスタイル表面画像の主な対応する形状の中心間隔変位を、以下の最も合う条件で膜表面間隔位置画像上のものと比較した。真っ直ぐな変位の線を、少なくとも５つの連続したおよび隣接した上記の主な形状の中心間のテキスタイル表面画像上に引いて、できるだけ中心配向に依存して直線となるように実質的に直線またはパターンの中心を接続した。次に直線を対応する少なくとも５つの連続したおよび隣接した主なパターンの中心間の膜表面画像上に引き、これらの直線はテキスタイル画像上の少なくとも５つの類似のパターンで中心を接続した。上記のテキスタイルおよび膜画像からの個々の直線変位の全変位が２０％以内である場合、テキスタイルおよびフィルムパターンは寸法的に同等であると考えられる。
【００８４】
結果を表１に示す。
【表１】
2019505415.tif 000003
【００８５】
表１に示されているように、例１〜３は１超の平均Ｈ／Ｖ比を示し、膜の外側表面が可変表面トポグラフィーを有することを示す。さらに、例１〜３は本明細書中のあちこちに規定されている変位基準に合うので、これらはテキスタイルの表面上の高い領域および低い領域のパターンと寸法的に同等であると考えられる。比較例ＡおよびＢは、外側表面のトポグラフィーによる高い領域および低い領域間の変位相関を有さなかったので、したがって比較例ＡおよびＢの外側表面は寸法的に同等でなかった。
【００８６】
比較において、より大きい表面範囲、例えば衣類を調べる場合、実務的な理由から、寸法の同等性は、以下のように試料とされる範囲にわたって判断される。１００ｍｍ×１００ｍｍの試料の範囲は、テキスタイル積層体または衣類上の対象となる範囲内からランダムに選択される。この試料範囲内で、６×６ｍｍ以上の３つのさらに小さい範囲をランダムに選択し、および粗面計のスキャンが、上記の様にそれぞれにわたって行われる。すべての３つの小さい範囲でテキスタイルおよび積層体膜画像の寸法の同等性が、上記の定義に従って確立される場合、衣類またはテキスタイル積層体は、寸法的に同等であると考えられる。
【００８７】
付属の請求項の組成は、本明細書中に記載された具体的な組成によって範囲が限定されず、請求項のいくつかの形態の具体的な説明として意図され、および機能的に均等である任意の組成は本開示の範囲内にある。組成の種々の改質に加えて、示されおよび本明細書中に記載されたものは、付属の請求項の範囲内にあることを意図する。さらに、これらの組成のある代表的な組成および形態のみが具体的に記載されているが、他の組成は、付属の請求項の範囲内にあることを意図する。したがってステップ、要素、構成部分、または構成要素の組み合わせは、本明細書中に明確に挙げられていることができるしかし、たとえ明確に記載されていなくとも、ステップ、要素、構成部分、および構成要素のすべての他の組み合わせは含まれる。本明細書中で引用された、すべての出版物、特許、および特許出願は、すべての目的のために参照によりそのすべてを本明細書中に取り込む。
【図１】
2019505415.tif 000004
【図２】
2019505415.tif 000005
【図３】
2019505415.tif 000006
【図４Ａ−４Ｂ】
2019505415.tif 000007
【図４Ｃ−４Ｄ】
2019505415.tif 000008
【図５Ａ】
2019505415.tif 000009
【図５Ｂ】
2019505415.tif 000010
【図５Ｃ】
2019505415.tif 000011
【図６】
2019505415.tif 000012
【図７Ａ】
2019505415.tif 000013
【図７Ｂ】
2019505415.tif 000014
【図７Ｃ】
2019505415.tif 000015
【図８Ａ】
2019505415.tif 000016
【図８Ｂ】
2019505415.tif 000017
【図８Ｃ】
2019505415.tif 000018
【図９Ａ】
2019505415.tif 000019
【図９Ｂ】
2019505415.tif 000020
【図１０Ａ】
2019505415.tif 000021
【図１０Ｂ】
2019505415.tif 000022
【手続補正書】
【提出日】平成30年7月31日(2018.7.31)
【手続補正１】
【補正対象書類名】明細書
【補正対象項目名】００８７
【補正方法】変更
【補正の内容】
【００８７】
付属の請求項の組成は、本明細書中に記載された具体的な組成によって範囲が限定されず、請求項のいくつかの形態の具体的な説明として意図され、および機能的に均等である任意の組成は本開示の範囲内にある。組成の種々の改質に加えて、示されおよび本明細書中に記載されたものは、付属の請求項の範囲内にあることを意図する。さらに、これらの組成のある代表的な組成および形態のみが具体的に記載されているが、他の組成は、付属の請求項の範囲内にあることを意図する。したがってステップ、要素、構成部分、または構成要素の組み合わせは、本明細書中に明確に挙げられていることができるしかし、たとえ明確に記載されていなくとも、ステップ、要素、構成部分、および構成要素のすべての他の組み合わせは含まれる。本明細書中で引用された、すべての出版物、特許、および特許出願は、すべての目的のために参照によりそのすべてを本明細書中に取り込む。
（態様）
（態様１）
内側表面および外側表面を含む水蒸気透過性外装保護膜と、
前記浸透性膜の前記内側表面に取り付けられたテキスタイルと、
を含む、テキスタイル積層体であって、
前記テキスタイルは、高い領域および低い領域のパターンを有する表面を有し、
前記浸透性膜の前記外側表面は、前記テキスタイルの前記表面上の高い領域および低い領域の前記パターンで寸法的に同等である表面トポグラフィーを有し、
前記寸法の同等性は、０．５以上のＨ／Ｖ比を生じ、
前記Ｈ／Ｖ比は、前記浸透性膜の前記外側表面上の前記高い領域中の山と前記隣接した低い領域中の谷との間の垂直の変位（Ｖ）に対する前記隣接した高い領域と低い領域との間の水平の変位（Ｈ）によって規定されている、積層体。
（態様２）
前記寸法の同等性は、１以上のＨ／Ｖ比をさらに生じる、態様１に記載の積層体。
（態様３）
前記寸法の同等性は、１〜１００のＨ／Ｖ比をさらに生じる、態様１に記載の積層体。
（態様４）
前記浸透性膜の前記外側表面からの個々の直線変位の合計は、前記テキスタイルの前記表面上の個々の直線変位の合計の２０％以内である、態様１〜３のいずれか一項に記載された積層体。
（態様５）
前記浸透性膜の前記外側表面上の隣接した低い領域に対する高い領域の前記垂直の変位は、１０〜６００マイクロメートルである、態様１〜４のいずれか一項に記載された積層体。
（態様６）
前記表面トポグラフィーは、繰り返しパターンを含む、態様１〜５のいずれか一項に記載された積層体。
（態様７）
前記浸透性膜の前記内側表面の少なくとも一部は、前記テキスタイルの前記高い領域または低い領域の少なくとも１つの周りで変形している、態様１〜６のいずれか一項に記載された積層体。
（態様８）
前記浸透性膜は、エンボス加工されていない、態様１〜７のいずれか一項に記載された積層体。
（態様９）
前記浸透性膜は、実質的に均一の厚さを有する、態様１〜８のいずれか一項に記載された積層体。
（態様１０）
前記テキスタイルは、織物、編物、または不織材料を含む、態様１〜９のいずれか一項に記載された積層体。
（態様１１）
前記浸透性膜は、着色剤をさらに含む、態様１〜１０のいずれか一項に記載された積層体。
（態様１２）
前記浸透性膜は、耐摩耗性被膜をさらに含む、態様１〜１１のいずれか一項に記載された積層体。
（態様１３）
前記浸透性膜の前記外側表面は、前記外側表面上に追加のモノリシック被膜および／または疎水性被膜を提供されている、態様１〜１２のいずれか一項に記載された積層体。
（態様１４）
前記浸透性膜は、多孔質膜を含む、態様１〜１３のいずれか一項に記載された積層体。
（態様１５）
前記多孔質膜は、ポリテトラフルオロエチレン、延伸ポリテトラフルオロエチレン、ポリウレタン、コポリエーテルエステル、ポリオレフィン、ポリエステル、またはそれらの組み合わせである、態様１４に記載された積層体。
（態様１６）
前記浸透性膜は、モノリシック膜を含む、態様１〜１５のいずれか一項に記載された積層体。
（態様１７）
前記モノリシック膜は、ポリウレタン、ポリエーテルポリエステル、またはそれらの組み合わせである、態様１６に記載の積層体。
（態様１８）
態様１〜１７のいずれか一項に記載されたテキスタイル積層体を含む、衣類。
（態様１９）
前記衣類は、シャツ、ズボン、手袋、靴、帽子、およびジャケットからなる群から選択される、態様１８に記載された衣類。
（態様２０）
前記外側表面は、環境に曝される前記衣類の最も外側を形成する、態様１８または１９のいずれか一項に記載された衣類。
（態様２１）
前記衣類は、前記テキスタイル積層体から構成された少なくとも１つの領域を含む、態様１８〜２０のいずれか一項に記載された衣類。
（態様２２）
前記少なくとも１つの領域は、肩部分、肘部分、膝部分、または袖部分である、態様２１に記載された衣類。
【手続補正２】
【補正対象書類名】特許請求の範囲
【補正対象項目名】全文
【補正方法】変更
【補正の内容】
【特許請求の範囲】
【請求項１】
内側表面および外側表面を含む水蒸気透過性外装保護膜と、
前記浸透性膜の前記内側表面に取り付けられたテキスタイルと、
を含む、テキスタイル積層体であって、
前記テキスタイルは、高い領域および低い領域のパターンを有する表面を有し、
前記テキスタイルは、織物材料または編物材料を含み、
前記浸透性膜の前記外側表面は、前記テキスタイルの前記表面上の高い領域および低い領域の前記パターンで寸法的に同等である表面トポグラフィーを有し、
前記寸法の同等性は、０．５以上のＨ／Ｖ比を生じ、
前記Ｈ／Ｖ比は、前記浸透性膜の前記外側表面上の前記高い領域中の山と前記隣接した低い領域中の谷との間の垂直の変位（Ｖ）に対する前記隣接した高い領域と低い領域との間の水平の変位（Ｈ）によって規定されている、積層体。
【請求項２】
前記寸法の同等性は、１以上のＨ／Ｖ比をさらに生じる、請求項１に記載の積層体。
【請求項３】
前記寸法の同等性は、１〜１００のＨ／Ｖ比をさらに生じる、請求項１に記載の積層体。
【請求項４】
前記浸透性膜の前記外側表面からの個々の直線変位の合計は、前記テキスタイルの前記表面上の個々の直線変位の合計の２０％以内である、請求項１に記載された積層体。
【請求項５】
前記浸透性膜の前記外側表面上の隣接した低い領域に対する高い領域の前記垂直の変位は、１０〜６００マイクロメートルである、請求項１に記載された積層体。
【請求項６】
前記表面トポグラフィーは、繰り返しパターンを含む、請求項１に記載された積層体。
【請求項７】
前記浸透性膜の前記内側表面の少なくとも一部は、前記テキスタイルの前記高い領域または低い領域の少なくとも１つの周りで変形している、請求項１に記載された積層体。
【請求項８】
前記浸透性膜は、エンボス加工されていない、請求項１に記載された積層体。
【請求項９】
前記浸透性膜は、実質的に均一の厚さを有する、請求項１に記載された積層体。
【請求項１０】
前記浸透性膜は、着色剤をさらに含む、請求項１に記載された積層体。
【請求項１１】
前記浸透性膜は、耐摩耗性被膜をさらに含む、請求項１に記載された積層体。
【請求項１２】
前記浸透性膜の前記外側表面は、前記外側表面上に追加のモノリシック被膜および／または疎水性被膜を提供されている、請求項１に記載された積層体。
【請求項１３】
前記浸透性膜は、多孔質膜を含む、請求項１に記載された積層体。
【請求項１４】
前記多孔質膜は、ポリテトラフルオロエチレン、延伸ポリテトラフルオロエチレン、ポリウレタン、コポリエーテルエステル、ポリオレフィン、ポリエステル、またはそれらの組み合わせである、請求項１３に記載された積層体。
【請求項１５】
前記浸透性膜は、モノリシック膜を含む、請求項１に記載された積層体。
【請求項１６】
前記モノリシック膜は、ポリウレタン、ポリエーテルポリエステル、またはそれらの組み合わせである、請求項１５に記載の積層体。
【請求項１７】
請求項１〜１６のいずれか一項に記載されたテキスタイル積層体を含む、衣類。
【請求項１８】
前記衣類は、シャツ、ズボン、手袋、靴、帽子、およびジャケットからなる群から選択される、請求項１７に記載された衣類。
【請求項１９】
前記外側表面は、環境に曝される前記衣類の最も外側を形成する、請求項１７に記載された衣類。
【請求項２０】
前記衣類は、前記テキスタイル積層体から構成された少なくとも１つの領域を含む、請求項１７に記載された衣類。
【請求項２１】
前記少なくとも１つの領域は、肩部分、肘部分、膝部分、または袖部分である、請求項２０に記載された衣類。
【国際調査報告】
2019505415.tif 000023
2019505415.tif 000024